"下記成分A~成分Dを含有してなる、ヒドロシリル化反応硬化型シリコーン系感圧接着剤組成物。AR3SiO1/2単位式中、Rは炭素原子数1~10の非置換一価炭化水素基もしくは置換一価炭化水素基であるとSiO4/2単位から本質的に成り、単位と単位のモル比が06:1~12:1の範囲にあるオルガノポリシロキサンレジン;10~70質量部、B下記の平均構造式1:R2R32SiOR32SiOpR3R4SiOqSiR32R21式中、R2は炭素原子数2~10のアルケニル基および水酸基から選択される基であり、R3は炭素原子数1~10の脂肪族不飽和結合を有しない非置換一価炭化水素基もしくは置換一価炭化水素基であり、R4は炭素原子数2~10のアルケニル基である。pは正の数、qは0以上の数であり、平均pq≧200の関係を満たす。ただし、qが1のとき、R2の少なくとも一方は前記アルケニル基であり、qが0のとき、R2はいずれも前記のアルケニル基である。で示され、1分子中に少なくとも2個の炭素原子数2~10のケイ素原子結合アルケニル基を有する直鎖状のジオルガノポリシロキサン;30~90質量部ただし、成分Aと成分Bの合計は100質量部である、C下記の平均シロキサン単位式2:R13SiO1/2kR1HSiO2/2lR12SiO2/2mR1SiO3/2n2式中、R1は炭素原子数1~10の脂肪族不飽和結合を有しない非置換一価炭化水素基もしくは置換一価炭化水素基であり、kは平均2nの数、lは平均100~500の範囲の数であり、m、nは平均0以上の数であり、08≦l/klmn≦1かつ100≦klmn≦500の関係を満たすで示されるオルガノハイドロジェンポリシロキサン;成分B中の前記アルケニル基に対すると成分C中のケイ素原子結合水素原子のモル比が1~100の範囲であるような量、およびDヒドロシリル化反応触媒;触媒量前記成分CR13SiO1/2k1R1HSiO2/2l1R12SiO2/2m1R1SiO3/2n13式中、R1は前記とおりであり、l1は平均100~500の範囲の数であり、m1は平均0~95の範囲の数であり、n1は0または1の数であり、k1はn1が0のとき2であり、n1が1のとき3である。k1,l1,m1およびn1は、平均08≦l1/k1l1m1n1≦1かつ100≦k1l1m1n1≦500の関係を満たすで示される直鎖状または分岐鎖状のオルガノハイドロジェンポリシロキサンである、請求項1に記載のヒドロシリル化反応硬化型シリコーン系感圧接着剤組成物。前記成分Cが、下記平均構造式4:R13SiOR1HSiO2/2l2R12SiO2/2m2SiR134式中、R1は前記とおりであり、l1は平均100~400の範囲の数であり、m1は平均0~95の範囲の数であり、l2とm2は平均100≦l2m22≦400かつ095≦l2/l2m22≦1の関係を満たすで示される直鎖状のオルガノハイドロジェンポリシロキサンである、請求項1に記載のヒドロシリル化反応硬化型シリコーン系感圧接着剤組成物。前記成分Bが、上記の平均構造式1で示され、さらに、平均pq≧3000かつ0≦q/pq≦0.05の関係を満たす、請求項1~請求項3のいずれか1項に記載のヒドロシリル化反応硬化型シリコーン系感圧接着剤組成物。シート状基材およびシート状基材上に請求項1~請求項4のいずれか1項に記載のヒドロシリル化反応硬化型シリコーン系感圧接着剤組成物を硬化させてなるシリコーン系感圧接着剤層を備えた積層体。シート状基材が耐熱性プラスティックフィルム基材である、請求項5に記載の積層体。シート状基材がプラスティックフィルムテープである、請求項5に記載の積層体からなる、シリコーン粘着テープ。プラスティックフィルムテープが耐熱性プラスティックフィルムテープである、請求項7に記載のシリコーン粘着テープ。そこで、本発明者らは、R3SiO1/2単位Rは炭素原子数1~10の非置換もしくは置換一価炭化水素基とSiO4/2単位とからなるオルガノポリシロキサンレジンと1分子中に少なくとも2個のアルケニル基を有する直鎖状ジオルガノポリシロキサンを主剤とし、直鎖状または分岐鎖状のオルガノハイドロジェンポリシロキサンを架橋剤とし、プラスティックフィルムなどのシート状基材、特には耐熱性プラスチックフィルム基材に対して良好な密着性を有するヒドロシリル化反応硬化型シリコーン系感圧接着剤組成物を開発すべく鋭意研究した結果、本発明に至った。すなわち、本発明は、上記のオルガノポリシロキサンレジンと1分子中に少なくとも2個のアルケニル基を有する直鎖状ジオルガノポリシロキサンを主剤とし、直鎖状または分岐鎖状のオルガノハイドロジェンポリシロキサンを架橋剤とし、プラスティックフィルムなどのシート状基材、特には耐熱性プラスチックフィルム基材に対して良好な密着性を有するヒドロシリル化反応硬化型シリコーン系感圧接着剤組成物、ヒドロシリル化反応硬化型シリコーン系感圧接着剤がプラスティックフィルムなどのシート状基材、特には耐熱性プラスチックフィルム基材に対して良好に密着している積層体およびヒドロシリル化反応硬化型シリコーン系感圧接着剤がプラスチックフィルムテープ、特には耐熱性プラスチックフィルムテープに対して良好に密着している粘着テープを提供することを目的とする。本発明者らは、鋭意検討した結果、下記成分A~成分Dを含有してなる、ヒドロシリル化反応硬化型シリコーン系感圧接着剤組成物により、上記課題を解決できることを見出し、本発明に到達した。AR3SiO1/2単位式中のRは、炭素原子数1~10の非置換一価炭化水素基もしくは置換一価炭化水素基であるとSiO4/2単位から本質的に成り、単位と単位のモル比が06:1~12:1の範囲にあるオルガノポリシロキサンレジン;10~70質量部、B下記の平均構造式1:R2R32SiOR32SiOpR3R4SiOqSiR32R21式中、R2は炭素原子数2~10のアルケニル基および水酸基から選択される基であり、R3は炭素原子数1~10の脂肪族不飽和結合を有しない非置換一価炭化水素基もしくは置換一価炭化水素基であり、R4は炭素原子数2~10のアルケニル基である。pは正の数、qは0以上の数であり、平均pq≧200の関係を満たす。ただし、qが1のとき、R2の少なくとも一方は前記アルケニル基であり、qが0のとき、R2はいずれも前記のアルケニル基である。で示され、1分子中に少なくとも2個の炭素原子数2~10のケイ素原子結合アルケニル基を有する直鎖状のジオルガノポリシロキサン;30~90質量部ただし、成分Aと成分Bの合計は100質量部である、C下記の平均シロキサン単位式2:R13SiO1/2kR1HSiO2/2lR12SiO2/2mR1SiO3/2n2式中、R1は炭素原子数1~10の脂肪族不飽和結合を有しない非置換一価炭化水素基もしくは置換一価炭化水素基であり、kは平均2nの数、lは平均100~500の範囲の数、m、nは平均0以上の数であり、08≦l/klmn≦1かつ100≦klmn≦500の関係を満たすで示されるオルガノハイドロジェンポリシロキサン;B成分中の前記アルケニル基に対するC成分中のケイ素結合水素原子のモル比が1~100の範囲であるような量、およびDヒドロシリル化反応触媒;触媒量また、本発明者らは、プラスティックフィルムなどのシート状基材、特には耐熱性プラスチックフィルム基材に対して良好な密着性を有することから、前記オルガノハイドロジェンポリシロキサンが、下記平均シロキサン単位式3:R13SiO1/2k1R1HSiO2/2l1R12SiO2/2m1R1SiO3/2n13式中、R1は前記とおりであり、l1は平均100~500の範囲の数であり、m1は平均0~95の範囲の数であり、n1は0または1の数であり、k1はn1が0のとき2であり、n1が1のとき3である。k1,l1,m1およびn1は、平均08≦l1/k1l1m1n1≦1かつ100≦k1l1m1n1≦500の関係を満たすで示される直鎖状または分岐鎖状のオルガノハイドロジェンポリシロキサンであるヒドロシリル化反応硬化型シリコーン系感圧接着剤組成物により、より良く上記課題を解決できることを見出し、本発明に到達した。すなわち、上記目的は、1下記成分A~成分Dを含有してなる、ヒドロシリル化反応硬化型シリコーン系感圧接着剤組成物。AR3SiO1/2単位式中、Rは炭素原子数1~10の非置換一価炭化水素基もしくは置換一価炭化水素基であるとSiO4/2単位から本質的に成り、単位と単位のモル比が06:1~12:1の範囲にあるオルガノポリシロキサンレジン;10~70質量部、B下記の平均構造式1:R2R32SiOR32SiOpR3R4SiOqSiR32R21式中、R2は炭素原子数2~10のアルケニル基および水酸基から選択される基であり、R3は炭素原子数1~10の脂肪族不飽和結合を有しない非置換一価炭化水素基もしくは置換一価炭化水素基であり、R4は炭素原子数2~10のアルケニル基である。pは正の数、qは0以上の数であり、平均pq≧200の関係を満たす。ただし、qが1のとき、R2の少なくとも一方は前記アルケニル基であり、qが0のとき、R2はいずれも前記のアルケニル基である。で示され、1分子中に少なくとも2個の炭素原子数2~10のケイ素原子結合アルケニル基を有する直鎖状のジオルガノポリシロキサン;30~90質量部ただし、成分Aと成分Bの合計は100質量部である、C下記の平均シロキサン単位式2:R13SiO1/2kR1HSiO2/2lR12SiO2/2mR1SiO3/2n2式中、R1は炭素原子数1~10の脂肪族不飽和結合を有しない非置換一価炭化水素基もしくは置換一価炭化水素基であり、kは平均2nの数、lは平均100~500の範囲の数であり、m、nは平均0以上の数であり、08≦l/klmn≦1かつ100≦klmn≦500の関係を満たすで示されるオルガノハイドロジェンポリシロキサン;B成分中の前記アルケニル基に対する成分C中のケイ素結合水素原子のモル比が1~100の範囲であるような量、およびDヒドロシリル化反応触媒;触媒量2前記Cオルガノハイドロジェンポリシロキサンが、下記平均シロキサン単位式3:R13SiO1/2k1R1HSiO2/2l1R12SiO2/2m1R1SiO3/2n13式中、R1は前記とおりであり、l1は平均100~500の範囲の数であり、m1は平均0~95の範囲の数であり、n1は0または1の数であり、k1はn1が0のとき2であり、n1が1のとき3である。k1,l1,m1およびn1は、平均08≦l1/k1l1m1n1≦1かつ100≦k1l1m1n1≦500の関係を満たすで示される直鎖状または分岐鎖状のオルガノハイドロジェンポリシロキサンである、1に記載のヒドロシリル化反応硬化型シリコーン系感圧接着剤組成物。3前記成分Cが、下記平均構造式4:R13SiOR1HSiO2/2l2R12SiO2/2m2SiR134式中、R1は前記とおりであり、l1は平均100~400の範囲の数であり、m1は平均0~95の範囲の数であり、l2とm2は平均100≦l2m22≦400かつ095≦l2/l2m22≦1の関係を満たすで示される直鎖状のオルガノハイドロジェンポリシロキサンである、請求項1に記載のヒドロシリル化反応硬化型シリコーン系感圧接着剤組成物。4前記成分Bが、上記の平均構造式1で示され、さらに、平均pq≧3000かつ0≦q/pq≦0.05の関係を満たすことを特徴とする、13のいずれかに記載のヒドロシリル化反応硬化型シリコーン系感圧接着剤組成物。5シート状基材およびシート状基材上に14のいずれかに記載のヒドロシリル化反応硬化型シリコーン系感圧接着剤組成物を硬化させてなるシリコーン系感圧接着層を備えた積層体。6シート状基材が耐熱性プラスティックフィルム基材である、5に記載の積層体。7シート状基材がプラスティックテープである、5に記載の積層体からなる、シリコーン粘着テープ。8プラスティックテープが耐熱性プラスティックテープである、7に記載のシリコーン粘着テープにより達成される。本発明のシリコーン系感圧接着剤組成物はプラスティックフィルムなどのシート状基材、特にはポリエステルフィルム、ポリイミドフィルムなどの耐熱性プラスチックフィルムに対して良好な密着性を有する。本発明の積層体は、ヒドロシリル化反応硬化型シリコーン系感圧接着剤がプラスティックフィルムなどのシート状基材、特には耐熱性プラスチックフィルム基材に対して良好に密着している。本発明のシリコーン粘着テープは、ヒドロシリル化反応硬化型シリコーン系感圧接着剤がプラスチックフィルムテープ、特には耐熱性プラスチックフィルムテープに対して良好に密着している。本発明のヒドロシリル化反応硬化型シリコーン系感圧接着剤組成物を構成する成分Aは、感圧接着剤組成物の硬化物である感圧接着剤にシート状基材への密着力を付与する成分であり、R3SiO1/2単位式中、Rは、炭素原子数1~10の非置換一価炭化水素基もしくは置換一価炭化水素基であるとSiO4/2単位から本質的に成り、単位と単位のモル比が06:1~12:1の範囲にあるオルガノポリシロキサンレジンである。このオルガノポリシロキサンレジンは、好ましくは、成分Bに溶解性である。Rである炭素原子数1~10の非置換一価炭化水素基の例として、アルキル基、例えばメチル基、エチル基、プロピル基、ペンチル基、ヘキシル基、オクチル基;シクロアルキル基、例えばシクロヘキシル基、シクロヘプチル基;アリール基、例えばフェニル基、トリル基、キシリル基アラルキル基、例えばベンジル基、α-メチルスチリル基及び2-フェニルエチル基;アルケニル基、例えばビニル基、アリル基、プロペニル基、ブテニル基、ペンテニル基、ヘキセニル基が挙げられる。Rである炭素原子数1~10の置換一価炭化水素基の例として、フッ化一価炭化水素基、例えば3,3,3-トリフルオロプロピル基、4,4,5,5,5-ペンタフルオロルブチル基、3,3,4,4,5,5,6,6,6-ノナフルオロヘキシル基などのパーフロロアルキル基;塩素化一価炭化水素基、例えば3-クロロプロピル基のようなクロロアルキル基、ジクロロフェニル基のようなクロロフェニル基が挙げられる。製造容易性と他のシロキサン成分との相溶性の点から、成分Aの分子中のR基は、炭素原子数1~10の一価飽和脂肪族炭化水素基ただし少なくとも50モルがメチル基であるあることが好ましく、そのうちでも少なくとも85モルはメチル基であることが好ましく、すべてメチル基であることがもっとも好ましい。あるいは、メチル基とフェニル基からなり、それらの少なくとも50モルがメチル基であることが好ましく、少なくとも85モルがメチル基であることがより好ましい。また、感圧接着力の点から、全R基のうちアルケニル基の含有量は好ましくは05モル以下であり、より好ましくは0モルである。成分Aの成分Bへの溶解性を高めるためには、好ましくは、成分Aの中のR基の少なくとも3分の1、より好ましくは、実質的に全てのR基が炭素原子数1~10のアルキル基、特にはメチル基である。式R3SiO1/2で示されるシロキサン単位として、Me3SiO1/2、Me2HeSiO1/2、MeHePhSiO1/2、PhMe2SiO1/2及びPh2MeSiO1/2ここに、Meはメチルであり、Heはヘキシルであり、Phはフェニルである。が例示される。成分Aは、R3SiO1/2単位M単位がSiO4/2単位Q単位に結合し、該SiO4/2単位は少なくとも1つの他のSiO4/2単位に結合している。SiO4/2単位の中には、ヒドロキシ基に結合してHOSiO3/2単位TOH単位になっているものもあるし、他のSiO4/2単位にのみ結合しているものもある。さらに、成分Aは、R3SiO1/2単位M単位とSiO4/2単位Q単位の他に、少量例えば、10モル以下であり、感圧接着特性に悪影響を与えなければ、式R2SiO2/2で示されるシロキサン単位、式RSiO3/2で示されるシロキサン単位、これらシロキサン単位中のRがヒドロキシル基に置換された単位のいずれか、または複数を含有しても良い。成分Aは、RSiO1/2単位M単位対SiO4/2単位Q単位のモル比が06~12であり、好ましくは、07~10である。これは前記モル比が06未満になると感圧接着力が低下し、12を越えると凝集力が低下するからである。上記モル比は、29Si核磁気共鳴によって容易に測定することができる。成分Aは、従来公知の方法で調製すればよい。好ましくは、米国特許第2676182号のシリカヒドロゾルキャッピング法、これを変形した米国特許第3627851号及び米国特許第3772247号に記載された方法により調製される。成分A中のケイ素原子結合水酸基の量は、好ましくは1重量以下である。成分A中のケイ素原子結合水酸基含有量は、従来公知の合成方法によって調製されたRSiO1/2単位M単位とSiO4/2Q単位とからなるオルガノポリシロキサンレジン例えば、米国特許第2676182号参照中に残存するケイ素原子結合水酸基をヘキサメチルシラザンで代表されるシリル化剤でシリル化処理することによって容易に減らすことができる。シリル化処理は、例えばトリフルオロ酢酸で触媒されうる。これに代えて、トリメチルクロロシランまたはトリメチルシリルアセトアミドをオルガノオポリシロキサンレジンと反応させることによってもよく、この場合には触媒は必要でない。本発明のヒドロシリル化反応硬化型シリコーン系感圧接着剤組成物を構成する成分Bは、下記の平均構造式1:R2R32SiOR32SiOpR3R4SiOqSiR32R21で示され、1分子中に少なくとも2個の炭素原子数2~10のケイ素原子結合アルケニル基を有する直鎖状のジオルガノポリシロキサンであり、成分Cとのヒドロシリル化反応により硬化する。成分Bは、本発明のシリコーン系感圧接着剤組成物の主剤の一つであり、単一のジオルガノポリシロキサンからなっていてもよく、2種以上の異なったジオルガノポリシロキサンからなっていてもよい。好適には、成分Bは、上記の平均構造式1で示されるケイ素原子結合アルケニル基を有する直鎖状ジオルガノポリシロキサンであって、鎖長がある程度長く、かつ、アルケニル基の含有量が小さいものが好適である。かかる成分Bを、後に述べる成分Cと併用することにより、プラスティックフィルムなどのシート状基材、特には耐熱性プラスティックフィルム基材と本発明のヒドロシリル化反応硬化型シリコーン系感圧接着剤組成物を硬化させてなるシリコーン系感圧接着層との密着性を、顕著に向上することができる。平均構造式1において、R2は炭素原子数2~10のアルケニル基および水酸基-OHから選択される基である。平均構造式1および平均構造式1-1において、R3は炭素原子数1~10の脂肪族不飽和結合を有しない非置換一価炭化水素基もしくは置換一価炭化水素基であり、R4は炭素原子数2~10のアルケニル基である。R2およびR4である炭素原子数2~10のアルケニル基として、ビニル基、アリル基、プロペニル基、ブテニル基、ペンテニル基、ヘキセニル基が例示される。R3である炭素原子数1~10の脂肪族不飽和結合を有しない非置換一価炭化水素基の例として、アルキル基、例えばメチル基、エチル基、プロピル基、ペンチル基、ヘキシル基、オクチル基;シクロアルキル基、例えばシクロヘキシル基、シクロヘプチル基;アリール基、例えばフェニル基、トリル基、キシリル基アラルキル基、例えばベンジル基、α-メチルスチリル基、2-フェニルエチル基がある。炭素原子数1~10の脂肪族不飽和結合を有しない置換一価炭化水素基の例として、フッ化一価炭化水素基、例えば3,3,3-トリフルオロプロピル基、4,4,5,5,5-ペンタフルオロルブチル基、3,3,4,4,5,5,6,6,6-ノナフルオロヘキシル基などのパーフロロアルキル基;塩素化一価炭化水素基、例えば3-クロロプロピル基のようなクロロアルキル基、ジクロロフェニル基のようなクロロフェニル基がある。製造容易性と他のシロキサン成分との相溶性の点から、成分Bの分子中のR3基は、炭素原子数1~10の一価飽和脂肪族炭化水素基ただし少なくとも50モルがメチル基であるあることが好ましく、そのうちでも少なくとも85モルはメチル基であることが好ましく、すべてメチル基であることがもっとも好ましい。あるいは、メチル基とフェニル基からなり、それらの少なくとも50モルがメチル基であることが好ましく、少なくとも85モルがメチル基であることがより好ましい。R2およびR4基は、製造容易性とヒドロシリル化反応性の点で、好ましくはビニル基またはヘキセニル基である。好ましい成分Bとして、具体的には、両末端ジメチルビニルシロキシ基封鎖ジメチルポリシロキサン、両末端ジメチルビニルシロキシ基封鎖メチルアルキルポリシロキサンただしアルキル基は炭素原子数2~10である、両末端メチルフェニルビニルシロキシ基封鎖ジメチルポリシロキサン、両末端ジメチルビニルシロキシ基封鎖ジメチルシロキサンメチルアルキルシロキサンコポリマーただしアルキル基は炭素原子数2~10である、両末端ジメチルビニルシロキシ基封鎖ジメチルシロキサンメチルフェニルシロキサンコポリマーが例示される。成分Bは、常温で液状であっても、可塑度を測定可能なガム状であっても良く、特に、後述するように重合度が3000を超えるガム状であることが好ましい。上記平均構造式1における下付き文字pは正の数、qは0以上の数であり、平均pq≧200である。pqは、好適には、平均200~10,000の範囲であり、450~8000の範囲がより好ましい。特に、平均pq≧3000であることが好ましく、平均pqが3000~8000の範囲であって、成分Bが常温でガム状を呈することが特に好ましい。一方、pqが平均200より小さい場合は、感圧接着剤組成物の硬化物の架橋度が高すぎて、感圧接着剤層がプラスティックフィルムなどのシート状基材表面から脱落しやすくなり、また、高温での耐熱試験時に凝集破壊が見られたりすることがあり、感圧接着性が不十分となることがある。なお、pqが平均10,000を超えるものであっても、溶剤希釈等により、使用することは不可能ではない。重合度p,qは、平均0≦q/pq≦005を満たす数であり、q/pqが前記上限を超える場合は、感圧接着剤組成物の硬化物の架橋度が高すぎて感圧接着性が不十分となることがある。アルケニル基含有量が少ないものが、本発明のB成分として特に好適である。最も好適には、B成分は、平均pq≧3000であり、かつ、0≦q/pq≦005となる常温でガム状、かつ、低アルケニル含有量のジオルガノポリシロキサンである。なお、q=0のとき、q/pq=0であり、B成分は、両末端のみにアルケニル基を有する。成分Aと成分Bの配合量の合計を100重量部とした時に、成分Aの配合量は10~70重量部の範囲であり、成分Bの配合量は90~30重量部の範囲であるが、好ましく、成分Aの配合量は20~50重量部の範囲であり、成分Bの配合量は80~50重量部の範囲である。これは、成分Bが30重量部未満であると、感圧接着剤が250°Cというような高温に曝された時に成分Aが被着体に残存しやすくなるからである。また、成分Bが90重量部より多い場合は、タック性がなくなり感圧接着剤にならないからである。本発明のヒドロシリル化反応硬化型シリコーン系感圧接着剤組成物を構成する成分Cは、上記シロキサン単位式2で示される、鎖状構造の側鎖部分に多数のケイ素原子結合水素原子を有する直鎖状または分岐鎖状のオルガノハイドロジェンポリシロキサンであり、本発明の感圧接着剤組成物の特徴的成分である。より具体的には、成分Cは、平均シロキサン単位式2で示される直鎖状または分岐鎖状構造のオルガノハイドロジェンポリシロキサンであり、直鎖状構造の側鎖部分に多数のケイ素原子結合水素原子を有し、重合度が100~500であるため、上記の成分Bと共にヒドロシリル化反応硬化型シリコーン系感圧接着剤組成物に用いた場合、プラスティックフィルムなどのシート状基材、特には、耐熱性プラスティックフィルム基材とシリコーン系感圧接着剤層との密着性が顕著に向上する。密着性向上効果の点で、成分Cは25°Cにおける粘度が80~1000mPasであることが好ましい。成分Cは、下記のシロキサン単位式2で示される。R13SiO1/2kR1HSiO2/2lR12SiO2/2mR1SiO3/2n2式中、R13SiO1/2は、分子鎖末端の構造単位であるトリオルガノシロキシ単位M単位であり、R1HSiO2/2は、ポリシロキサン鎖の構成単位であるオルガノハイドロジェンシロキシ単位DH単位であり、R12SiO2/2は、ポリシロキサン鎖の構成単位であるジオルガノシロキシ単位D単位であり、R1SiO3/2は、分岐単位であるオルガノシロキシ単位T単位である。式中の、R1である炭素原子数1~10の脂肪族不飽和結合を有しない非置換一価炭化水素基の例として、アルキル基、例えばメチル基、エチル基、プロピル基、ペンチル基、ヘキシル基、オクチル基;シクロアルキル基、例えばシクロヘキシル基、シクロヘプチル基;アリール基、例えばフェニル基、トリル基、キシリル基アラルキル基、例えばベンジル基、α-メチルスチリル基、2-フェニルエチル基がある。炭素原子数1~10の脂肪族不飽和結合を有しない置換一価炭化水素基の例として、フッ化一価炭化水素基、例えば3,3,3-トリフルオロプロピル基、4,4,5,5,5-ペンタフルオロルブチル基、3,3,4,4,5,5,6,6,6-ノナフルオロヘキシル基などのパーフロロアルキル基;塩素化一価炭化水素基、例えば3-クロロプロピル基のようなクロロアルキル基、ジクロロフェニル基のようなクロロフェニル基がある。製造容易性と他のシロキサン成分との相溶性の点から、成分Cの分子中のR1基は、炭素原子数1~10の一価飽和脂肪族炭化水素基ただし少なくとも50モルがメチル基であるあることが好ましく、そのうちでも少なくとも85モルはメチル基であることが好ましく、すべてメチル基であることがもっとも好ましい。あるいは、メチル基とフェニル基からなり、それらの少なくとも50モルがメチル基であることが好ましく、少なくとも85モルがメチル基であることがより好ましい。上記平均シロキサン単位式2における下付き文字kは平均2nの数、lは平均100~500の範囲の数、m、nは平均0以上の数であり、08≦l/klmn≦1かつ100≦klmn≦500の関係を満たすが、klmnは25°Cにおける粘度が80~1000mPasとなるような数であることが好ましい。l/klmnが前記範囲外<0.8では、分子内のオルガノハイドロジェンシロキシ単位DH単位の含有量が不十分であり、硬化後のシリコーン系感圧接着剤層がプラスティックフィルムなどのシート状基材表面から脱落するなど、プラスティックフィルムなどのシート状基材への密着性が悪化し、本発明の技術的効果が不十分となる。プラスティックフィルムなどのシート状基材、特には耐熱性プラスティックフィルム基材と硬化後のシリコーン系感圧接着剤層との密着性の改善効果の点から、k、l、m、nは、平均085≦l/klmn≦1.0の関係を満たすことが好ましく、090≦l/klmn≦1.0であることがより好ましく、095≦l/klmn≦1.0であることが特に好ましい。上記平均シロキサン単位式2において、k、l、m、nは、好適には以下に示す平均シロキサン単位式3におけるk1、l1、m1、n1である。R13SiO1/2k1R1HSiO2/2l1R12SiO2/2m1R1SiO3/2n13l1は平均100~500の範囲の数であり、m1は平均0~95の範囲の数であり、n1は0または1の数であり、k1はn1が0のとき2であり、n1が1のとき3である。さらに、k、l、m、nと同様、k1、l1、m1、n1は、平均08≦l1/k1l1m1n1≦1かつ100≦k1l1m1n1≦500の関係を満たし、k1l1m1n1は25°Cにおける粘度が80~1,000mPasとなるような数であることが好ましい。なお、l1/k1l1m1n1の範囲については、前記のl/klmn同様に、平均0.85~1.0の範囲が好ましく、0.90~1.0の範囲がより好ましく、0.95~1.0の範囲がもっとも好ましい。上記の平均シロキサン単位式2におけるk、l、m、nは、好ましくは、平均150≦klmn≦300、より好ましくは、185≦klmn≦215の範囲である。同様に、平均シロキサン単位式3におけるk1、l1、m1、n1は、好ましくは、平均150≦k1l1m1n1≦300、より好ましくは、185≦k1l1m1n1≦215の範囲である。上記平均シロキサン単位式2または平均シロキサン単位式3において、DH単位の数を表すlまたはl1は、150~300の範囲の数であることが好ましく、185~215の範囲であることが特に好ましい。また、k、l、m、nまたはk1、l1、m1、n1は、その合計が成分Cの25°Cにおける粘度が80~1,000mPasとなるような数であることが好ましい。粘度が80mPas未満の場合はプラスティックフィルムなどのシート状基材、特には耐熱性プラスティックフィルム基材への密着性が劣る場合がある。また、製造の容易さを考慮すると、粘度は1000mPas以下であることが好ましく、より好ましくは成分Cの粘度が80~500mPasとなるような数である。本発明において、最も好適な成分Cは、下記平均構造式4:R13SiOR1HSiO2/2l2R12SiO2/2m2SiR134式中、R1は前記とおりであり、l2は平均100~400の範囲の数であり、150~300の範囲の数であることが好ましく、185~215の範囲であることが特に好ましい。m2は平均0~95の範囲の数であり、l2とm2は平均100≦l2m22≦400かつ095≦l2/l2m22≦1の関係を満たし、l2m22は、25°Cにおける粘度が80~500mPasとなるような数であることが好ましい。l2とm2は、さらに好ましくは、平均152≦l2m22≦302、特に好ましくは、187≦l2m22≦217の関係を満たす。さらに、095≦l2/l2m22≦1.0であることが特に好ましい。成分Cの配合量は、成分Bのアルケニル基モル数に対する、成分Cのケイ素原子結合水素原子SiH基モル数の比が1~100となる量である。このモル比が1未満の場合は、感圧接着剤組成物の硬化が不十分となることがある。また、このモル比が100より大きい場合は、反応せずに残存しているSiH基からの水素ガスの発生が多いことが懸念され、製品安全上、好ましくない。成分Cは、成分Cに含まれるケイ素原子結合水素原子の全モル数と成分Aに含まれるアルケニル基のモル数の比以下、H/Viとするが1~50、特にH/Viが8~20になるように配合することが望ましい。成分Dは、ヒドロシリル化反応触媒であり、好ましくは白金族金属含有触媒である。上記成分B中のアルケニル基と成分C中のケイ素原子結合水素原子間のヒドロシリル化反応を促進する。このヒドロシリル化反応促進触媒としては、塩化白金酸、塩化白金酸のアルコール溶液、塩化白金酸とオレフィンとの錯体、塩化白金酸とビニルシロキサンとの錯体、塩化白金酸とケトン類との錯体、白金を担持したシリカ粉末、白金黒が例示される。C成分の配合量は触媒量であれば特に限定されないが、成分Aと成分Bの合計量に対して、白金金属が1~1000質量ppmとなるような量が好ましい。これは、1質量ppm未満では、硬化が不十分となることがある。また、1000質量ppmより多い場合は、組成物の使用可能時間が短くなる場合があり、また触媒は高価であるので、経済的にも不利である。本発明のヒドロシリル化反応硬化型シリコーン系感圧接着剤組成物は、上記成分A~成分Dからなるが、室温での保存安定性向上のために、ヒドロシリル化反応抑制剤を配合することが好ましい。ヒドロシリル化反応抑制剤として具体的には、3-メチル-1-ブチン-3-オール、3,5-ジメチル-1-ヘキシン-3-オール、3-メチル-1-ペンテン-3-オール、フェニルブチノール、1-エチニル-1-シクロヘキサノールなどのアルキニルアルコール;3-メチル-3-ペンテン-1-イン、3-メチル-3-ヘキセン-1-イン、35-ジメチル-3-ヘキセン-1-インなどのエンイン化合物、ベンゾトリアゾール、メチルビニルシロキサン環状体、ベンジルアルコール;マレエート類及びフマレート類、例えば周知のジアルキルマレエート、ジアルケニルマレエート及びジアルコキシアルキルフマレート及びジアルキルフマレート、ジアルケニルフマレートが例示される。このヒドロシリル化反応抑制剤の配合量は、通常、成分Aと成分Bと成分Cの合計100重量部に対して0.001~5重量部の範囲である。本発明のヒドロシリル化反応硬化型シリコーン系感圧接着剤組成物は、上記成分A~成分Dからなり、好ましくはさらにヒドロシリル化反応抑制剤を含有するが、更にシート状基材への密着性を向上させる目的で、1分子中にケイ素原子に直結するエポキシ基含有有機基を少なくとも1個有するトリアルコキシシランまたは1分子中にケイ素原子に直結するエポキシ基含有有機基を少なくとも1個とケイ素原子に直結するアルコキシ基を少なくとも3個有するオルガノオリゴシロキサンを配合してもよい。このエポキシ基含有有機基を有するトリアルコキシシラン若しくはオルガノオリゴシロキサンを2種以上組み合わせて配合しても良い。本成分の全体の配合量としては、成分A~成分Cの合計量100質量部に対して10質量部以下、特に2質量部以下が好ましい。10質量部を超えるとシリコーン系感圧接着剤組成物の硬化に不利になる。更に、本発明のヒドロシリル化反応硬化型シリコーン系感圧接着剤組成物には、その特性を阻害しない限り、上記成分以外に任意成分を配合することができる。例えば、ポリジメチルシロキサン、ポリメチルフェニルシロキサンなどの非反応性のポリオルガノシロキサン;フェノール系、キノン系、チオエーテル系などの酸化防止剤;トリアゾール系、ベンゾフェノン系などの光安定剤;リン酸エステル系、ハロゲン系、アンチモン系などの難燃剤;カチオン活性剤、アニオン活性剤、非イオン活性剤などの帯電防止剤;塗工の際の粘度を下げるための、トルエン、キシレンなどの芳香族炭化水素系溶剤、ヘキサン、ヘプタン、オクタン、イソパラフィンなどの脂肪族炭化水素系溶剤、メチルエチルケトン、メチルイソブチルケトンなどのケトン系溶剤、酢酸エチル、酢酸イソブチルなどのエステル系溶剤、ジイソプロプルエーテル、1,4-ジオキサンなどのエーテル系溶剤、またはこれらの混合溶剤;染料、顔料などを配合することができる。特に、本発明のヒドロシリル化反応硬化型シリコーン系感圧接着剤組成物を、電子材料用途のシリコーン粘着テープに用いる場合、帯電防止剤の配合が好ましい。本発明のヒドロシリル化反応硬化型シリコーン系感圧接着剤組成物の調製方法は特に制限されるものではなく、10~70重量部の成分A、90~30重量部の成分B成分Aと成分Bの合計は100重量部、及び必要に応じて溶剤を均質に混合する。次にその混合物に成分Cを混合し、その混合物にヒドロシリル化反応抑制剤を添加し混合するとよい。成分Dは、好ましくは最後に、または使用直前に加えて混合する。上記のように調製されたヒドロシリル化反応硬化型シリコーン系感圧接着剤組成物は、種々のシート状基材に塗工し、所定の条件で硬化させることにより、感圧接着剤層とする。シート状基材は、密着性向上効果の点でプラスチックフィルム基材、とくに耐熱性プラスチックフィルム基材が好ましい。シート状基材の素材としては、ポリエステル、ポリテトラフルオロエチレン、ポリイミド、ポリフェニレンスルフィド、ポリアミド、ポリカーボネート、ポリスチレン、ポリプロピレン、ポリエチレン、ポリ塩化ビニルなどのプラスチックフィルム、アルミニウム箔、銅箔などの金属箔、和紙、合成紙、ポリエチレンラミネート紙などの紙、布、ガラス繊維、これらのうちの複数を積層してなる複合基材が挙げられる。耐熱性の高いプラスティックフィルムの素材としては、例えば、ポリエチレンテレフタレート、ポリイミド、ポリエーテルエーテルケトンPEEK、ポリエチレンナフタレートPEN、液晶ポリアリレート、ポリアミドイミドPAI、ポリエーテルスルフォンPES等の耐熱性プラスチックである。本発明のヒドロシリル化反応硬化型シリコーン系感圧接着剤組成物は、その硬化物層である粘着剤層、すなわち、感圧接着剤層がプラスチックフィルムなどのシート状基材との密着性が良好であることを特徴とするものであるが、更に密着性を向上させるために、プライマー処理、コロナ処理、エッチング処理、プラズマ処理などがされたプラスチックフィルムなどのシート状基材を用いてもよい。プラスチックフィルムなどのシート状基材への塗工方法は、公知の塗工方式を用いればよく、コンマコーター、リップコーター、ロールコーター、ダイコーター、ナイフコーター、ブレードコーター、ロッドコーター、キスローター、グラビアコーター、スクリーン塗工、浸漬塗工、キャスト塗工などが挙げられる。また、塗工量は用途に応じて設定されるが、典型的には、硬化した後の感圧接着剤剤層の厚みは、通常2~300μmである。塗布されたヒドロシリル化反応硬化型シリコーン系感圧接着剤組成物の硬化条件は、その組成や塗工量などに応じて適宜調整されるが、300°Cまでの温度、好ましくは80~150°Cの温度で30秒~5分である。本発明のヒドロシリル化反応硬化型シリコーン系感圧接着剤組成物によって調製されうる有用な物品には、感圧テープ、感圧ラベル、シリコーン感圧接着層を背面に設けた記章及び他の装飾的または伝達用ラベル一例として、店頭ディスプレイ用のデコレーションラベル等が含まれうる。特に、本発明のヒドロシリル化反応硬化型シリコーン系感圧接着剤組成物を用いて得られる積層体は、電子材料用途に好適であり、耐熱テープ、電気絶縁テープ、ヒートシールテープ、メッキマスキングテープ等の用途で使用されるシリコーン粘着テープであることが有用であり、かつ好ましい。以下、実施例および比較例を示し、本発明を具体的に説明するが、本発明は下記の実施例に限定されるものではない。各例中、粘度動粘度は25°Cにおける測定値である。配合量の部は質量部を意味し、含有量のは質量を意味する。ppmは質量ppmを意味する。式中のMeはメチル基を意味する。白金系触媒は、塩化白金酸と1,3-ジビニル-1,1,3,3-テトラメチルジシロキサンとの錯体である。下記の実施例および比較例において、シート状基材であるプラスチックフィルム基材への密着性は以下の方法で測定し評価した。評価方法:引裂法ポリエチレンテレフタレートPET樹脂フィルムからなる支持体シート状基材上にシリコーン系感圧接着剤組成物を硬化後の感圧接着剤層が30μm前後の厚さになるように塗工した後、120°Cで2分間加熱して粘着シートを作製した。次に、この粘着シートを25°C60RHで1日エージングした。20mm幅に切断してスリットを作製し、幅方向に長さ1-2mmの切込みをいれた。この切込みからスリット長方向にゆっくりと引き裂き、完全に引き裂かれるまでのシリコーン感圧接着剤層の伸びを測定した。また、シリコーン感圧接着剤層の伸びが20mm以下であれば密着性は○良好、20~50mmであれば×不良、50mmを超える場合は××特に不良と評価した。[実施例1]AMe3SiO1/2単位とSiO4/2単位からなり、そのモル比であるMe3SiO1/2単位/SiO4/2単位=0.8であるメチルポリシロキサンレジンを固形分換算で65.0含むキシレン溶液57.3部、B分子鎖両末端がジメチルビニルシロキシ基により封鎖され、分子鎖末端のみにビニル基を有するジメチルポリシロキサンビニル基含有量が0.02モルであり、平均重合度が3600であり、25°Cでガム状を呈する26.0部、C平均シロキサン単位式が下記式5Me3SiOMeHSiO2/2198SiMe35で表わされ、粘度が200mPasである分子鎖両末端トリメチルシロキシ基封鎖メチルハイドロジェンポリシロキサン0.2部、D白金系触媒成分Aと成分Bの合計量に対して、白金金属が100ppmとなる量、トルエン66.6部、メチルブチノール0.2部を室温にて混合し、オルガノポリシロキサン成分が約40であるシリコーン系感圧接着剤組成物を調製した。次に、このシリコーン系感圧接着剤を、ポリエチレンテレフタレート樹脂からなるフィルムにアプリケーターで塗工厚が40μmになるように粘着テープを作製し、前記の方法で密着性を評価した。[実施例2]実施例1において、成分Cとして、平均シロキサン単位式6Me3SiO1/23MeHSiO2/2200Me2SiO3/216で表わされ、粘度が200mPasである分子鎖両末端トリメチルシロキシ基封鎖メチルハイドロジェンポリシロキサン0.2部を用いた以外は、実施例1と同様にシリコーン系感圧接着剤組成物を調製し、密着性を評価した。[比較例1]実施例1において、成分Cとして、平均シロキサン単位式7Me3SiOMeHSiO2/2140Me2SiO2/260SiMe37で表わされ、粘度が200mPasである分子鎖両末端トリメチルシロキシ基封鎖ジメチルシロキサンメチルハイドロジェンシロキサンコポリマー0.2部を用いた以外は、実施例1と同様にシリコーン系感圧接着剤組成物を調製し、密着性を評価した。[比較例2]実施例1において、成分Cとして、平均シロキサン単位式8Me3SiOMeHSiO2/250SiMe38で表わされ、粘度が30mPasである分子鎖両末端トリメチルシロキシ基封鎖メチルハイドロジェンポリシロキサン0.2部を用いた以外は、実施例1と同様にシリコーン系感圧接着剤組成物を調製し、密着性を評価した。[比較例3]実施例1において、成分Cとして、平均シロキサン単位式9Me3SiOMeHSiO2/255Me2SiO2/227SiMe39で表わされ、粘度が55mPasである分子鎖両末端トリメチルシロキシ基封鎖ジメチルシロキサンメチルハイドロジェンシロキサンコポリマー0.2部を用いた以外は、実施例1と同様にシリコーン系感圧接着剤組成物を調製し、密着性を評価した。各シリコーン系感圧接着剤組成物に用いた各成分の構造および、SiH/Vi比および各シリコーン系感圧接着剤組成物の密着性評価結果を表1に示した。以上の実施例と比較例からわかるように、本発明のヒドロシリル化反応硬化型シリコーン感圧接着剤組成物を硬化させてなるシリコーン感圧接着剤層は、プラスチックフィルムなどのシート状基材、特にはポリエチレンテレフタレートにより代表される耐熱性プラスティックフィルム基材への密着性に優れたものであった。具体的には、本発明の実施例においては、上記の引裂法により測定されるシリコーン感圧接着剤層の伸びが5mmまたは15mmであり、フィルム基材への密着性が高いため、シリコーン感圧接着剤層がフィルムの引き裂きに伴って大きく変形せずに切断されてしまうのに対し、l/klmnの値、重合度等、またはその両方が異なる比較例では、シリコーン感圧接着剤層がフィルムの引き裂きに伴って変形し、シリコーン感圧接着剤層の伸びが45mm以上に及ぶという結果であった。"